НИЗКОЭМИССИОНЫЕ ПОКРЫТЫЕ ИЗДЕЛИЯ И СПОСОБЫ ИХ ИЗГОТОВЛЕНИЯ

1. Оконный стеклопакет (СП), содержащий:
первый и второй стеклянные субстраты, соединенные друг с другом своими ближайшими соответствующими краями так, чтобы образовать изолирующее пространство между ними;
слоистую систему, поддержанную одним из стеклянных субстратов, вблизи изолирующего пространства, причем слоистая система включает слой, отражающий инфракрасное (ИК) излучение, включающий серебро, расположенное между, по меньшей мере, первым и вторым диэлектрическими слоями, в котором указанная слоистая система включает только один слой, отражающий ИК-излучение, включающий серебро; и
вид
вид
в котором оконный стеклопакет имеет видимое пропускание (T) 47-60%, КПСТ не более, чем 0,36, и отношение T/КПСТ, по меньшей мере, 140.
вид
2. Оконный стеклопакет по п.1, в котором оконный стеклопакет имеет отношение T/КПСТ, по меньшей мере, 145.
вид
3. Оконный стеклопакет по п.1, в котором оконный стеклопакет имеет отношение T/КПСТ, по меньшей мере, 150.
вид
4. Оконный стеклопакет по п.1, в котором оконный стеклопакет имеет отношение T/КПСТ, по меньшей мере, 153.
вид
5. Оконный стеклопакет по п.1, в котором оконный стеклопакет имеет видимое пропускание (T) 49-56%.
6. Оконный стеклопакет по п.1, в котором оконный стеклопакет имеет КПСТ не более 0,35.
7. Оконный стеклопакет по п.1, в котором оконный стеклопакет имеет КПСТ не более 0,34.
8. Оконный стеклопакет по п.1, в котором стеклянный субстрат со слоистой системой на нем является термически обработанным, и термически обработанный стеклянный субстрат и слоистая система имеют значение ΔE* (отражательная стеклянная сторона) не более, чем 3,0 после или вследствие термической обработки стеклянного субстрата со слоистой системой на нем.
9. Оконный стеклопакет по п.1, в котором стеклянный субстрат со слоистой системой на нем является термически обработанным, и термически обработанный стеклянный субстрат и слоистая система имеют значение ΔE* (отражательная стеклянная сторона) не более, чем 2,5 после или вследствие термической обработки стеклянного субстрата со слоистой системой на нем.
10. Оконный стеклопакет по п.1, в котором стеклянный субстрат со слоистой системой на нем является термически обработанным, и термически обработанный стеклянный субстрат и слоистая система имеют значение ΔE* (отражательная стеклянная сторона) не более, чем 2,0 после или вследствие термической обработки стеклянного субстрата со слоистой системой на нем.
11. Оконный стеклопакет по п.1, в котором указанная слоистая система далее включает первый слой, включающий Ni и (или) NiCr, расположенный между указанным слоем, отражающим ИК-излучение, и указанным первым диэлектрическим слоем, и второй слой, включающий Ni и/или NiCr, расположенный между указанным слоем, отражающим ИК-излучение, и указанным вторым диэлектрическим слоем.
S
12. Оконный стеклопакет по п.1, в котором указанная слоистая система имеет величину поверхностного сопротивления R не более, чем 7 ом/ед. площади.
S
13. Оконный стеклопакет по п.1, в котором указанная слоистая система имеет величину поверхностного сопротивления R не более, чем 5 ом/ед. площади.
14. Оконный стеклопакет по п.1, в котором указанный первый и/или второй диэлектрический слой (слои) включают нитрид кремния.
15. Оконный стеклопакет по п.1, в котором указанный первый и второй слои, включающие Ni и/или NiCr, являются в основном металлическими и имеют толщину, по меньшей мере, приблизительно 15 Å (Е).
16. Оконный стеклопакет по п.1, в котором слой, отражающий ИК-излучение, включает серебро и имеет толщину от приблизительно 125-180 Å.
17. Оконный стеклопакет по п.1, в котором слой, отражающий ИК-излучение, включает серебро и имеет толщину от приблизительно 135-170 Å.
18. Оконный стеклопакет по п.1, в котором указанная слоистая система включает следующие перечисленные слои при следующих толщинах, причем первый слой, содержащий нитрид кремния, расположен между стеклянным субстратом и первым слоем, содержащим Ni и/или NiCr:
первый слой, содержащий нитрид кремния: толщина 230-320 Е;
первый слой, содержащий Ni и/или NiCr: толщина 10-40 Е серебряный слой: толщина 125-180 Е;
второй слой, содержащий Ni и/или NiCr: толщина 10-40 Е второй слой, содержащий нитрид кремния: толщина 450-560 Е.
19. Покрытое изделие, содержащее:
покрытие, поддерживаемое стеклянным субстратом, причем указанное покрытие, включает слой, отражающий ИК-излучение, включающий серебро, расположенное между, по меньшей мере, первым и вторым диэлектрическими слоями, в котором указанное покрытие включает только один слой, отражающий ИК-излучение, включающий серебро; и
вид
вид
в котором покрытое изделие, измеренное как монолит, имеет видимое пропускание (T) 50-65%, КПСТ не более, чем 0,41 и отношение T/КПСТ, по меньшей мере, 140.
вид
20. Покрытое изделие по п.19, в котором покрытое изделие имеет отношение T/КПСТ (монолит), по меньшей мере, 145.
вид
21. Покрытое изделие по п.19, в котором покрытое изделие имеет отношение T/КПСТ (монолит), по меньшей мере, 148.
вид
22. Покрытое изделие по п.19, в котором покрытое изделие имеет видимое пропускание (монолит) (T) 53-61%.
23. Покрытое изделие по п.19, в котором покрытое изделие имеет КПСТ не более 0,39.
24. Покрытое изделие по п.19, в котором покрытое изделие имеет значение ΔE* (отражательная стеклянная сторона) не более 3,0 после или вследствие термической обработки.
25. Покрытое изделие по п.19, в котором покрытое изделие имеет значение ΔE* (отражательная стеклянная сторона) не более 2,5 после или вследствие термической обработки.
26. Покрытое изделие по п.19, в котором покрытие далее включает первый слой, включающий Ni и/или NiCr, расположенный между указанным слоем, отражающим ИК излучение, и указанным первым диэлектрическим слоем, и второй слой, включающий Ni и/или NiCr, расположенный между указанным слоем, отражающим ИК излучение, и указанным вторым диэлектрическим слоем.
27. Покрытое изделие по п.19, в котором указанный первый и/или второй диэлектрический слой/слои включают нитрид кремния.
28. Оконный стеклопакет, включающий, по меньшей мере, покрытое изделие по п.19.